СПОСОБ ОПРЕДЕЛЕНИЯ КОНСТРУКТИВНЫХ ПАРАМЕТРОВ КОМПОЗИТНЫХ СТЕНОВЫХ ПАНЕЛЕЙ

1. Способ определения конструктивных параметров стеновой плиты, включающий:
обеспечение значения жесткости сердцевины стеновой плиты;
определение требуемого значения сопротивления протягиванию гвоздей, исходя из толщины типа стеновой плиты;
расчет значения жесткости бумажной облицовки, исходя из указанного обеспеченного значения жесткости сердцевины и указанного определенного значения сопротивления протягиванию гвоздей; и
отображение указанного рассчитанного значения жесткости бумажной облицовки на устройстве отображения.
2. Способ по п.1, где указанное значение жесткости сердцевины находится в приблизительном диапазоне 400-500 фунтов-сил/кв. дюйм.
3. Способ по п.1, где расчет указанного значения жесткости бумажной облицовки выполняют по следующей формуле:
Сопротивление протягиванию гвоздей (фунты-силы)=а+[b·(жесткость бумажной облицовки (кН/м))]+[с·(жесткость сердцевины(фунты-силы/кв. дюйм))]
где а=4,2126759, b=0,009490606731, с=0,092421774.
4. Способ по п.1, включающий также стадию, на которой рассчитывают массу бумажной облицовки делением указанного значения жесткости бумажной облицовки на значение площади индекса временного сопротивления разрыву (TSIA).
5. Способ по п.4, включающий также стадию, на которой выбирают тип бумажной облицовки, исходя из указанной рассчитанной массы бумажной облицовки.
6. Способ по п.4, где указанное значение TSIA находится в приблизительном диапазоне 12-20 кНм/г.
7. Способ по п.1, включающий также стадию, на которой указанное рассчитанное значение жесткости бумажной облицовки хранят в памяти.
8. Способ по п.1, включающий также:
стадию, на которой определяют массу бумажной облицовки, исходя из указанного рассчитанного значения жесткости бумажной облицовки;
стадию, на которой выбирают тип бумажной облицовки, исходя из указанной отображенной массы бумажной облицовки; и
стадию, на которой изготавливают стеновую плиту, используя указанный выбранный тип бумажной облицовки и указанное взятое значение жесткости сердцевины.
9. Способ по п.8, где определение указанного значения жесткости бумажной облицовки выполняют по следующей формуле:
Сопротивление протягиванию гвоздей(фунты-силы)=а+[b·(жесткость бумажной облицовки(кН/м))]+[с·(жесткость сердцевины(фунты-силы/кв. дюйм))]
где а=4,2126759, b=0,009490606731 и с=0,092421774.
10. Способ по п.9, где указанное значение жесткости сердцевины находится в приблизительном диапазоне 400-500 фунтов-сил/кв. дюйм.